(57)【要約】      （修正有）【課題】フリーズドラムからクロロプレン重合体フィルムを取り出す製造方法を提供する。【解決手段】クロロプレンモノマーを乳化重合して得られるクロロプレンラテックスを用い、中和、凍結凝固、水洗および乾燥する工程を経てクロロプレン重合体フィルムを製造する方法において、フリーズドラム４上で凍結凝固したフィルム１２を、該ドラムの中心線からの垂直距離で該ドラムの直径の０．０６〜０．４０倍の上部の位置に、該ドラムの表面からの水平距離で該ドラムの直径の０．３０〜０．８０倍の位置に設置した取り出し角度調整バーを介して取り出す。また表面にＮｉ金属とＣｒ金属の合金によるめっきを施した該ドラム上で凍結凝固を行い、凍結凝固された該ドラム表面の付着物を掻き取るドクターナイフ１１とクロロプレン重合体フィルムの該ドラムからの取り出し位置との距離を該ドラムの直径の０．１０倍以上にしてクロロプレン重合体フィルムを取り出す。【選択図】図３
2010241126.tif 000002
【特許請求の範囲】
【請求項１】
クロロプレンモノマーを乳化重合して得られるクロロプレンラテックスを用い、中和、凍結凝固、水洗および乾燥する工程を経てクロロプレン重合体フィルムを製造する方法において、フリーズドラム上で凍結凝固したフィルムを、フリーズドラムの中心線からの垂直距離でフリーズドラムの直径の０．０６〜０．４０倍の上部の位置に、且つ、フリーズドラムの表面からの水平距離でフリーズドラムの直径の０．３０〜０．８０倍の位置に設置した取り出し角度調整バーを介して取り出すことを特徴とするクロロプレン重合体フィルムの製造方法。
【請求項２】
フリーズドラム上で凍結凝固したフィルムを、フリーズドラムの中心線からの垂直距離でフリーズドラムの直径の０．１５〜０．３６倍の上部の位置に、且つ、フリーズドラムの表面からの水平距離でフリーズドラムの直径の０．３０〜０．８０倍の位置に設置した取り出し角度調整バーを介して取り出すことを特徴とする請求項１に記載のクロロプレン重合体フィルムの製造方法。
【請求項３】
表面にＮｉ金属とＣｒ金属の合金によるめっきを施されたフリーズドラム上で凍結凝固を行うことを特徴とする請求項１または２に記載のクロロプレン重合体フィルムの製造方法。
【請求項４】
凍結凝固されたフリーズドラム表面の付着物を掻き取るドクターナイフとクロロプレン重合体フィルムのフリーズドラムからの取り出し位置との距離をフリーズドラムの直径の０．１０倍以上にしてクロロプレン重合体フィルムを取り出すことを特徴とする請求項１〜３のいずれかに記載のクロロプレン重合体フィルムの製造方法。
【発明の詳細な説明】
【技術分野】
【０００１】
本願発明は、クロロプレンモノマーを乳化重合して得られるクロロプレンラテックスを用い、中和、凍結凝固、水洗および乾燥する工程を経てクロロプレン重合体フィルムを製造する方法において、フリーズドラム上で凍結凝固したフィルムを、フリーズドラムの中心線からの垂直距離でフリーズドラムの直径の０．０６〜０．４０倍の上部の位置、且つ、フリーズドラムの表面からの水平距離でフリーズドラムの直径の０．３０〜０．８０倍の位置に設置した取り出し角度調整バーを介して取り出すことにより、フィルムの取り出し速度を速くし、フリーズドラムの表面の付着物を掻き取るドクターナイフとクロロプレン重合体フィルムのフリーズドラムからの取り出し位置との距離をフリーズドラムの直径の０．１０倍以上にすることにより、フィルム切れを防止するクロロプレン重合体フィルムの改善した製造方法に関する。
【背景技術】
【０００２】
クロロプレン重合体は、一般ゴム物性、耐候性、耐熱性、耐薬品性などの物性のバランスが良好であるため、一般工業用ゴム製品、自動車部品、接着剤等幅広い分野で使用されている。そのクロロプレン重合体には各種グレードが存在し、大別して、イオウ変性グレード、非イオウ変性グレードおよび高結晶化グレードがあり、それぞれの特徴を生かして、電線、ホース、自動車部品、航空機部品、接着剤およびコーティング剤として広範に利用されている。
【０００３】
クロロプレン重合体の製造方法として、クロロプレンモノマーを乳化重合して得られるイオウ変性クロロプレンラテックスを中和、凍結凝固、水洗、乾燥する方法が提案されている（例えば、特許文献１参照）。
【０００４】
この方法を、図１のプロセスフローで説明する。
【０００５】
クロロプレンモノマーを乳化重合して得られるクロロプレンラテックスをラテックスタンク（１）で貯蔵し、送液ポンプ（２）により、クロロプレンラテックスをｐＨ調製タンク（３）に送液して、酸水溶液を添加して中和する。中和後のクロロプレンラテックスをフリーズドラム（４）の液溜（５）に供給し、フリーズドラム（４）で凍結凝固させながら、ウオッシュベルト（６）から引き取ることにより、クロロプレン重合体フィルムが取り出され、ウオッシュベルト（６）上に洗浄水を滴下させて水洗し、圧搾ロール（７）を経て、ドライヤー（８）で乾燥し、巻き取りドラム（９）により、クロロプレン重合体フィルムを巻取り、カッター（１０）により裁断して、製品として出荷する。
【０００６】
このフリーズドラム（４）には、ドラム表面の付着物を掻き取るドクターナイフ（１１）が設置されている。
【０００７】
クロロプレン重合体の内、イオウ変性クロロプレン重合体は、一般のクロロプレン重合体に比較して、機械的強度や動的特性が優れること、素練りにより粘度低下が容易であること、金属酸化物のみで加硫可能であること、スコーチ安定性に優れること等の特性を有しているが、反面、一般のクロロプレン重合体よりも柔らかく、フリーズドラム（４）でイオウ変性クロロプレン重合体フィルムを取り出す際に、その取り出し速度を速くすると、フリーズドラム（４）の表面の凸部により、１〜１０ｍｍ直径の穴が開いて、フィルムが切れたり、ドクターナイフ（１１）と接触してフィルムが裂けたりすることがあるため、取り出し速度を遅くして生産性を低く抑えなければならなかった。
【０００８】
また、イオウ変性クロロプレン重合体は、フィルム化の前にラテックス状態でタンクに溜めておくと分子量が低下してスペックアウトしてしまうため、できるだけ速くフィルム化して取り出さなければならず、上記のようなフィルム切れや裂けのために、フィルムの取り出しを中止したり、フィルムの取り出し速度を遅くせねばならず、イオウ変性クロロプレン重合体フィルムのスペックアウト量が増大したり、イオウ変性クロロプレン重合体フィルムの生産効率を低下させる原因となっていた。
【０００９】
同様に、他のクロロプレン重合体グレードでも、フリーズドラムからの剥離性が悪いグレードやフィルム強度が弱いフィルムの取り出し速度を速くすると、応力が大きくなってフィルムが切れたり、裂けたりするため、フィルムの取り出し速度を遅くすることになり、生産効率を低下させる原因となっていた。
【先行技術文献】
【特許文献】
【００１０】
【特許文献１】特開２００５−１０５００８公報
【発明の概要】
【発明が解決しようとする課題】
【００１１】
本願発明の目的は、フリーズドラム（４）からクロロプレン重合体フィルムを取り出す際に、取り出し角度調節バーを設置して、フリーズドラム（４）の円周面と取り出すクロロプレン重合体フィルムとの角度を大きくして、クロロプレン重合体フィルムにかかる応力を低下させることにより、クロロプレン重合体フィルムが裂ける頻度を少なく、スムーズにフィルムを取り出すことが可能となり、クロロプレン重合体フィルムの生産性を向上させるクロロプレン重合体フィルムの製造方法を提供することにある。
【００１２】
また、フリーズドラムの表面をＮｉ金属とＣｒ金属の合金によるめっきを施し、フリーズドラム表面の平滑度を良くして、クロロプレン重合体フィルムが傷により裂けることを防止するクロロプレン重合体フィルムの製造方法、および、ドクターナイフとクロロプレン重合体フィルムのフリーズドラムからの取り出し位置との距離を大きくして、ドクターナイフとフィルムとの接触によるクロロプレン重合体フィルム切断の頻度を少なくするクロロプレン重合体フィルムの製造方法を提供することも本願発明の目的である。
【課題を解決するための手段】
【００１３】
本願発明は、クロロプレンモノマーを乳化重合して得られるクロロプレンラテックスを用い、中和、凍結凝固、水洗および乾燥する工程を経てクロロプレン重合体フィルムを製造する方法において、フリーズドラム上で凍結凝固したフィルムを、フリーズドラムの中心線からの垂直距離でフリーズドラムの直径の０．０６〜０．４０倍の上部の位置に、且つ、フリーズドラムの表面からの水平距離でフリーズドラムの直径の０．３０〜０．８０倍の位置に設置した取り出し角度調整バーを介して取り出すことにより、従来の方法よりも、フリーズドラムと取り出すフィルムとの角度が大きくなって、フィルムの取り出し速度を速くしてもフリーズドラムからフィルムにかかる応力が小さくなり、フィルムが裂ける頻度が少なく、スムーズにフィルムを取り出すことが可能となり、クロロプレン重合体フィルムの生産性を向上させることができることを見出し、本願発明を完成するに至った。
【００１４】
また、取り出し角度調整バーの位置を、フリーズドラムの中心線からの垂直距離でフリーズドラムの直径の０．１５〜０．３６倍の上部の位置に、且つ、フリーズドラムの表面からの水平距離でフリーズドラムの直径の０．３０〜０．８０倍の位置に設置すれば、フィルムの取り出し速度をさらに速くすることが可能となり好ましい。
【００１５】
本願発明で使用するフリーズドラム表面にＮｉ金属とＣｒ金属の合金によるめっきを施すと、フリーズドラム表面の平滑度が増して、取り出されるクロロプレン重合体フィルムは傷により避ける頻度が少なくなり、クロロプレン重合体フィルムの生産性をさらに向上させることができ好ましい。
【００１６】
また本願発明では、ドクターナイフとクロロプレン重合体フィルムのフリーズドラムからの取り出し位置との距離をフリーズドラムの直径の０．１０倍以上にすると、ドクターナイフとフィルムとの接触によりフィルムが切れてフィルムの巻き取りラインを止める頻度が少なくなるので好ましい。
【００１７】
以下、本願発明を詳細に説明する。
【００１８】
本願発明を図により具体的に説明する。
【００１９】
図１は、クロロプレンモノマーを乳化重合して得られるクロロプレンラテックスを用い、中和、凍結凝固、水洗および乾燥する工程を経てクロロプレン重合体フィルムを製造する方法において、乳化重合して得られるクロロプレンラテックスからクロロプレン重合体フィルムを製造する従来のプロセスフローを示す。
【００２０】
また、図２には、フリーズドラム（４）からクロロプレン重合体フィルム（１２）を取り出す従来法を示す。
【００２１】
本願発明では、図３に示すように、取り出し角度調整バー（１３）を設置して、フリーズドラムの円周面と取り出すクロロプレン重合体フィルム（１２）との角度（１４）を、図２に示される従来法の角度（１４）よりも大きく広げることにより、クロロプレン重合体フィルム（１２）をフリーズドラム（４）から剥がれ易くすると共に、フィルムにかかる応力を小さくして、フィルムの取り出し速度を速くしても巻き取り時における破断の頻度を少なくし、クロロプレン重合体フィルムの生産性を向上させることが可能となる。
【００２２】
この取り出し角度調整バー（１３）を機能させて、フリーズドラム（４）からクロロプレン重合体フィルム（１２）を取り出す角度（１４）を図２の従来方法よりも広くするためには、取り出し角度調整バー（１３）をフリーズドラム（４）の表面からの水平距離（１５）でフリーズドラムの直径の０．３０〜０．８０倍の位置、且つ、フリーズドラム（４）の中心線からの垂直距離（１６）で０．０６〜０．４０倍の上部の位置に設置することが必要である。
【００２３】
その理由は、フリーズドラム（４）の表面からの水平距離（１５）が上記範囲よりも小さくなると、取り出し角度調整バー（１３）がフリーズドラム（４）に近づき過ぎて、クロロプレン重合体フィルム（１２）を取り出す角度（１４）を大きくできず、また、フリーズドラム（４）の表面からの水平距離（１５）が上記範囲よりも大きくなると、取り出し角度調整バー（１３）がウオッシュベルト（６）に近づき過ぎて、取り出し角度調整バー（１３）で取り出すクロロプレン重合体フィルム（１２）の角度（１７）変更が大きくなって、取り出すクロロプレン重合体フィルム（１２）にかかる負荷が大きくなるからである。
【００２４】
一方、フリーズドラム（４）の中心線からの垂直距離が上記範囲外になると、フリーズドラム（４）から取り出すクロロプレン重合体フィルム（１２）を取り出す角度（１４）を大きくすることができなくなるからである。
【００２５】
具体的には、上記の水平距離（１５）および垂直距離（１６）を設定することにより、角度調整バー（１３）を設けない場合よりもクロロプレン重合体フィルムを取り出す角度（１４）を大きくすることができ、最大で２２°程大きくすることができる。
【００２６】
しかしながら、その角度を余り大きくすると、取り出し角度調整バー（１３）で取り出したクロロプレン重合体フィルム（１２）の角度変更が大きくなって、取り出すクロロプレン重合体フィルム（１２）にかかる負荷が大きくなることがあるため、クロロプレン重合体フィルムを取り出す角度（１４）の角度増大値は５〜１５°が好ましく、この角度増大を実現するためには、フリーズドラム（４）の中心線からの垂直距離（１６）で０．１５〜０．３６倍の上部の位置に取り出し角度調整バー（１３）を設置することが好ましい。
【００２７】
尚、フリーズドラム（４）とウオッシュベルト（６）の位置関係は、ウオッシュベルト（６）の方が高い位置にあると、クロロプレン重合体フィルムをフリーズドラム（４）から取り出すことができないため、フリーズドラム（４）の中心位置に近い位置、すなわち、フリーズドラム（４）の中心位置からフリーズドラム（４）の直径の２０％程度下の位置に、ウオッシュベルト（６）のベルト面を設置するとよい。
【００２８】
また、フリーズドラム（４）とウオッシュベルト（６）の水平距離（１５）に関しては、フリードラム（４）の表面から、フリーズドラム（４）の直径の１．２〜２．３倍の距離が好ましい。何故ならば、近すぎると、取り出し角度調整バー（１３）で取り出すクロロプレン重合体フィルム（１２）の角度（１７）の変更が大きくなって、取り出したクロロプレン重合体フィルム（１２）にかかる負荷が大きくなるため好ましくなく、遠すぎると、取り出すクロロプレン重合体フィルム（１２）に張力が伝わりにくく、クロロプレン重合体フィルム（１２）の自重による弛みにより（１７）の角度が保てなくなり好ましくないからである。
【００２９】
この取り出し角度調整バー（１３）は、回転をする円筒状の構造であり、その内部をステンレス製とし、外部をポリ塩化ビニールなどの樹脂製とし、接触するフィルムの表面を傷つけない様に平滑な面を有している。
【００３０】
また、取り出し角度調整バー（１３）を、フリーズドラムの中心線からの垂直距離（１６）でフリーズドラム（４）の直径の０．１５〜０．３６倍の上部、且つ、フリーズドラム（４）の表面からの水平距離でフリーズドラム（４）の直径の０．３０〜０．８０倍の位置に設置すると、さらにフリーズドラム（４）の円周面と取り出すクロロプレン重合体フィルム（１２）との角度（１４）が大きくなり、取り出されるクロロプレン重合体フィルム（１２）にかかる応力を小さくして、クロロプレン重合体フィルムの破断の頻度を少なくすることができ、クロロプレン重合体フィルムの生産性がさらに向上する。
【００３１】
フリーズドラム（４）の材質はステンレス製がよく、その表面にＮｉ金属とＣｒ金属の合金によるめっきを施し、フリーズドラム（４）の表面を平滑にすると、表面の凸部によるフィルム穴が開くことを防止でき、クロロプレン重合体フィルムの取り出し速度を速くしても取り出し時における破断の頻度が少なく、クロロプレン重合体フィルムの生産性がさらに向上する。
【００３２】
さらに、フリーズドラム（４）の表面の付着物を掻き取るドクターナイフ（１１）とクロロプレン重合体フィルムのフリーズドラム（４）からの取り出し位置（１８）との距離（１９）をフリーズドラム（４）の直径の０．１０倍以上にするとよい。このことによりドクターナイフ（１１）が、取り出されるクロロプレン重合体フィルム（１２）に接触して、取り出されたクロロプレン重合体フィルム（１２）が切れるのを防止することができる。
【００３３】
また、取り出し角度調整バー（１３）により、フリーズドラム（４）からフィルムを取り出す角度（１４）を図２の従来方法よりも広くして、フィルムにかかる負荷を小さくすることにより、フィルムの取り出し速度を大きくしてもフィルムの破断が起こらず、フィルム取り出しの効率化が図れる。
【００３４】
上記のように、取り出し角度調整バー（１３）を設置の上、フリーズドラム（４）を使用してクロロプレンラテックスを凍結凝固させながら、凍結凝固されたフリーズドラム（４）の表面上の付着物をドクターナイフ（１１）により掻き取ることにより、クロロプレン重合体フィルムの取り出し位置（１８）からクロロプレン重合体フィルムを生産性良く取り出すことができる。
【発明の効果】
【００３５】
本願発明のクロロプレン重合体フィルムの製造方法によれば、フリーズドラム（４）の表面の凸部によるフィルムに穴が開く頻度を抑えて、フィルムが切れたり、ドクターナイフ（１１）と接触してフィルムが裂ける頻度が少なくなり、クロロプレン重合体フィルムの生産効率が向上する。
【図面の簡単な説明】
【００３６】
【図１】乳化重合して得られるクロロプレンラテックスからクロロプレン重合体フィルムを製造するプロセスフローを示す図である。
【図２】図１中のフリーズドラムからクロロプレン重合体フィルムを取り出す方法を示す図である。
【図３】本願発明におけるフリーズドラム、ドクターナイフおよび取り出し角度調整レバーの位置関係を示す図である。
【図４】実施例１におけるフリーズドラム、ドクターナイフおよび取り出し角度調整レバーの位置関係を示す図である。
【図５】比較例１におけるフリーズドラム、ドクターナイフおよび取り出し角度調整レバーの位置関係を示す図である。
【実施例】
【００３７】
以下の実施例により、本願発明をより具体的に説明するが、本願発明は、これらの実施例により何等限定されるものではない。
【００３８】
実施例１
クロロプレン重合体としてイオウ変性クロロプレン重合体（スカイプレンＲ−１０（登録商標）（東ソー株式会社製））を使用した。
【００３９】
クロロプレンモノマーとイオウを乳化重合して得られるラテックスを直径４〜６ｍ、高さ４〜６ｍのラテックスタンク（１）で貯蔵し、送液ポンプ（２）により、３０〜５０ｋｇ／分の速度でラテックスを直径１ｍ、高さ２ｍのｐＨ調製タンク（３）に送液して、８重量％の酢酸水溶液を添加して、ｐＨを５．５〜６．５に調整して中和した。
【００４０】
中和後のラテックスを直径１．５ｍのフリーズドラム（４）の液溜（５）部分に供給してから、長さ１５００ｍｍ、直径５０ｍｍであり、中心部が直径１８ｍｍのステンレス製の棒で、その外側が内径１８ｍｍ、外径５０ｍｍのポリ塩化ビニール製の筒で覆われた取り出し角度調整バー（１３）を図４に示した位置関係で設置した。
【００４１】
尚、フリーズドラム（４）の表面は、Ｎｉ金属とＣｒ金属の合金によるめっきを施してある。
【００４２】
この図において、フリーズドラム（４）からの水平距離（１５）で５４０ｍｍ（フリーズドラムの直径の０．３６倍）離れ、フリーズドラム（４）の中心線からの垂直距離（１６）が４０５ｍｍ（フリーズドラムの直径の０．２７倍）の上部の位置に取り出し角度調整バー（１４）を設置した。
【００４３】
また、ウオッシュベルト（６）のベルト面をフリーズドラム（４）の中心線からフリーズドラム（４）の直径の１２％、即ち、１８０ｍｍ下の位置に設置し、フリーズドラム（４）の表面からの水平距離２２００ｍｍ（フリーズドラムの直径の１．４７倍）の位置にウオッシュベルト（６）を設置した。
【００４４】
この結果、さらに、フリーズドラム（４）からクロロプレン重合体フィルムを取り出す位置（１８）でのフリーズドラム（４）の円周面とクロロプレン重合体フィルムとの角度（１４）が６１°と大きくなり、取り出す際の応力が小さくなったため、フリーズドラム（４）からクロロプレン重合体フィルムを取り出す速度を１４ｍ／分の速度で実施することができた。また、クロロプレン重合体フィルムを取り出す位置（１８）とドクターナイフ（１１）との距離（１９）が３７５ｍｍ（フリーズドラムの直径の０．２５倍）と大きくなり、ドクターナイフ（１１）と取り出したクロロプレン重合体フィルム（１２）が接触してフィルムの裂けが発生する機会が少なくなった。
【００４５】
フリーズドラム（４）で凍結凝固させながら、ウオッシュベルト（６）から引き取ることにより、クロロプレン重合体フィルムが取り出され、ウオッシュベルト（６）上に洗浄水を滴下させて水洗し、圧搾ロール（７）を経て、ドライヤー（８）で１５０℃の温度で乾燥し、巻き取りドラム（９）によりクロロプレン重合体フィルムを巻取り、カッター（１０）により裁断して、製品として出荷したが、１年間の間にフィルムが裂けて、フィルムの取り出しが中断した時間は２．８時間と短い時間であった。
【００４６】
また、取り出し角度調整バー（１３）でのクロロプレン重合体フィルムの角度（１７）は１５５°となり、スムーズにクロロプレン重合体フィルムを取り出すことができた。
【００４７】
実施例２
クロロプレン重合体として非イオウ変性クロロプレン重合体（スカイプレンＢ−３０（登録商標）（東ソー株式会社製））を使用した以外は、実施例１と同じ方法で、クロロプレン重合体フィルムを製造した。
【００４８】
その結果、１年間の間に取り出したクロロプレン重合体フィルムが裂けて、フィルムの取り出しが中断した時間は２．３時間と短い時間であった。
【００４９】
実施例３
クロロプレン重合体として高結晶化クロロプレン重合体（スカイプレンＧ−４０Ｓ（登録商標）（東ソー株式会社製））を使用した以外は、実施例１と同じ方法で、高結晶化クロロプレン重合体フィルムを製造した。
【００５０】
その結果、１年間の間に取り出したクロロプレン重合体フィルムが裂けて、フィルムの取り出しが中断した時間は２．８時間と短い時間であった。
【００５１】
比較例１
取り出し角度調整バー（１３）を設置せず、図５に示される位置関係でドクターナイフ（１１）を設置し、その後の製品に至るプロセスは実施例１と同様にして実施した。
【００５２】
その結果、フリーズドラム（４）からクロロプレン重合体フィルムを取り出す位置（１８）でのフリーズドラム（４）の円周面とクロロプレン重合体フィルムとの角度（１４）は５５°と小さく、取り出す際の応力が大きくなった結果、クロロプレン重合体フィルムを取り出す速度を１２ｍ／分の速度でしか実施できず、１３ｍ／分の速度を超えるとフィルムが破断してしまった。
【００５３】
また、フィルムを取り出す位置（１８）とドクターナイフ（１１）との距離（１９）が１１０ｍｍ（フリーズドラムの直径の０．０７３倍）と近くなり、フィルムとドクターナイフ（１１）が接触する機会が増加して、１年間の間に取り出したクロロプレン重合体フィルムが裂けて、フィルムの取り出しが中断した時間は２９．５時間と長い時間となった。
【００５４】
比較例２
クロロプレン重合体のグレードとして共重合成分がないクロロプレン重合体を使用した以外は、比較例１と同じ方法で、クロロプレン重合体フィルムを製造した。
【００５５】
その結果、１年間の間にフィルムが裂けて、取り出したクロロプレン重合体フィルムの取り出しが中断した時間は２８．６時間と長い時間となった。
【産業上の利用可能性】
【００５６】
本願発明であるクロロプレン重合体フィルムの取り出し方法は、クロロプレン重合体フィルムの製造方法として効率的に利用できる。
【符号の説明】
【００５７】
１：ラテックスタンク
２：送液ポンプ
３：ｐＨ調製タンク
４：フリーズドラム
５：液溜
６：ウオッシュベルト
７：圧搾ロール
８：ドライヤー
９：巻き取りドラム
１０：カッター
１１：ドクターナイフ
１２：取り出すクロロプレン重合体フィルム
１３：取り出し角度調整バー
１４：フリーズドラムの円周面と取り出すクロロプレン重合体フィルムとの角度
１５：取り出し角度調整バーのフリーズドラムの表面からの水平距離
１６：取り出し角度調整バーのフリーズドラムの中心線からの垂直距離
１７：取り出し角度調整バーでのクロロプレン重合体フィルムの角度
１８：クロロプレン重合体フィルムを取り出す位置
１９：ドクターナイフとクロロプレン重合体フィルムのフリーズドラムからの取り出し位置との距離
【図１】
2010241126.tif 000003
【図２】
2010241126.tif 000004
【図３】
2010241126.tif 000005
【図４】
2010241126.tif 000006
【図５】
2010241126.tif 000007